(57)【特許請求の範囲】
【請求項１】
平均粒径が５〜５００ｎｍの酸化珪素を含有する研磨用組成物であって、該組成物は下記一般式を有する第４アンモニウム水酸化物の水溶液に炭酸ガスを吹き込むか、あるいはホウ酸を添加、混合して得られたｐＨ８〜１１の範囲の緩衝作用を有する水溶液であることを特徴とする研磨用組成物。
【化１】
0004113288.tif 000007
（式中、Ｒ１、Ｒ２、Ｒ３およびＲ４はメチル基、エチル基、プロピル基あるいはブチル基のいずれかである炭素数１２以下の第４アンモニウムである。）
【請求項２】
該第４アンモニウム水酸化物が水酸化テトラメチルアンモニウム、水酸化テトラエチルアンモニウム、もしくは水酸化テトラプロピルアンモニウム、の何れか１種である請求項１記載の研磨用組成物。
【請求項３】
該酸化珪素の濃度が、研磨用組成物の１ないし３０重量％であることを特徴とする請求項１又は２項に記載の研磨用組成物。
【請求項４】
研磨用組成物の２５℃における導電率が酸化珪素微粒子１重量％あたり２０ｍｓ／ｍ以上であることを特徴とする請求項第１項ないし３項のいずれかに記載の研磨用組成物。
【発明の詳細な説明】
【０００１】
【発明が属する技術分野】
本発明は、例えばシリコンウェーハ等、極めて高い平坦度や平行度が要求される板状の被加工体の表面に鏡面仕上げを施すための、ポリッシング加工に供せられる研磨用組成物、更には該研磨用組成物を使用したシリコンウェーハの研磨加工法に関わるものである。
【０００２】
【従来の技術】
近年、電子回路の高集積化に伴ない、ＩＣ、ＬＳＩあるいはＶＬＳＩ等の記憶容量のアップの必要性から、その原材料となるシリコンウェーハ、半導体デバイスの基板表面の極めて高度な平坦化が必須となって来ている。さらに、生産性の向上といった必要性から、高いポリッシング加工速度が得られる研磨用組成物及び研磨方法が望まれている。更に加えて、近年、デバイスの高密度化に伴いエピタキシャルウェーハ等を使用した製品が主流となりつつあって、ウェーハ表面に形成される回路の線幅がより狭くなりつつある。特に、ウェーハ表面の金属成分、就中、銅、鉄、ニッケル等の特定重金属元素による汚染はその後のエピタキシャル工程等に重大な欠陥を惹起する要因となるため、加工中や搬送中のシリコンウエーハ、半導体デバイス基板に対する重金属汚染を低減させることが極めて重要なこととなって来ている。
【０００３】
従来、ガラス、金属材料、半導体材料、セラミックスあるいは炭素材料等で、極めて高い平面度や平行度が特に要求される板状の材料、特にＩＣ、ＬＳＩ等の原材料であるシリコンウェーハの面を鏡面に仕上るためのポリッシング加工は、上下あるいはその一方にポリッシング用の研磨布、所謂ポリッシングパッドを貼付した定盤を配し、その間あるいはその上に被加工体をセットして、例えばコロイダルシリカを含有したスラリー状の研磨用組成物を定量的に供給しつつ定盤及び被加工体を押圧回転運動させて、その作用で面粗さの向上を行なうという方法で行なわれている。加工精度および加工速度を向上させ、金属汚染や微小欠点のない鏡面を得るための加工方法及び条件や装置について検討されているとともに、研磨用組成物の純度と安定性、およびその他種々の付帯条件についても極めて精密な管理が必要とされるようになって来ている。
【０００４】
シリコンウェーハ用の研磨剤としては、前述の通り例えば、砥粒として極めて細かいコロイド状の酸化珪素微粉（コロイダルシリカ）をアルカリ性の水溶液中に分散した研磨用組成物が一般的に使用される。その粒子サイズについては、目的に応じて一定の粒子径を中心に正規分布するように分級されたものを用いるのが通常であるが、シリコンウェーハ等のポリッシングにおいて使用されるコロイダルシリカの平均粒子径は数ｎｍから数百ｎｍ程度のものであり、それが安定な状態でアルカリ性の溶液中に分散されている。そしてそれは、研磨剤となる砥粒微粒子を数％ないし数十％の濃度でスラリー状に分散された水系の分散液であり、分散剤、アルカリ成分、有機溶剤、更には他の添加剤を必要に応じて加えたものである。含有する砥粒微粒子は表示される粒子径を中心としてほぼ正規分布しているものであり、二次凝集したものも含有されていてもよい。
【０００５】
研磨用組成物が前述のように、アルカリ性の水溶液を母体としている事由は、アルカリ性溶液のシリコンウェーハに対する化学的作用を応用したものであって、その腐蝕作用により形成された薄層の浸蝕層をコロイダルシリカの機械的擦過作用により除去するという所謂、メカノケミカル作用にてポリッシングが進むものである。従ってその作用は、その研磨用組成物のｐＨに大きく作用される。そのため、研磨用組成物はｐＨを安定に保つ緩衝液を混入したものが使用される。また、緩衝溶液を形成するアルカリ成分としてはＫＯＨあるいはＮａＯＨ等のアルカリ金属の水酸化物や有機アミンといった強塩基と酸との組み合わせあるいは、弱酸と強塩基からなる塩等が使用される。
【０００６】
従来より様々な研磨組成物がシリコンウエーハ、半導体デバイス基板表面の研磨剤として提案されている。たとえば、米国特許第３、１７０、２７３号公報では、シリカゾル及びシリカゲルが研磨剤として提案されている。さらに米国特許第３、３２８、１４１号公報では、ｐＨを１０．５〜１２．５の範囲内にすることにより、研磨速度が増大する事が開示されている。米国特許第４、１６９、３３７号公報では、アミン類を研磨用組成物に添加することが開示されている。特開平２−１５８６８４号公報には、水、コロイダルシリカ、分子量１０万以上の水溶性高分子、水溶性塩類からなる研磨組成物が開示されている。特開平５−１５４７６０号公報では、水溶性アミンの一種である、ピペラジンを、シリカゾルまたは、シリカゲルのシリカ基準にて、１０〜８０重量％含む研磨組成物を使用した研磨方法を開示している。特開平９−１９３００４号公報では、水系溶媒に平均一次粒子径が５〜３０ｎｍのヒュームドシリカよりなり、平均二次粒子径が３０〜１００ｎｍであり、好ましくは、ｐＨが８〜１３に調整された研磨用組成物が開示されている。しかし、これらはいずれも、優れた仕上げ面粗さあるいは高いポリッシング加工速度、あるいはその双方を得ることを主たる目標とするものである。さらに加えて、重金属汚染を起こさないといった条件を満足する研磨用組成物という点からは不十分である。従って、特に金属汚染を嫌うエピタキシャルウェーハおよび半導体デバイス等用のものの加工としては、信頼度高く使用できるものとはいい難かった。
【０００７】
更に、上述の重金属汚染を引き起こす要因としては、使用するポリッシングパッド、配管、作業環境、搬送用の装置や器具、作業服や作業員自身からの汚染等も考えることもできるが、この操作自体は基本的には清澄度の高いクリーンルームで行われ、装置、器具等は全て防塵、汚染対策がなされたものであるので、現段階でもっとも重金属汚染対策が必要なものは、この研磨用組成物であると言える。しかしながら、従来研磨用組成物のアルカリ成分として使用されている、アルカリ金属の水酸化物やそれと弱酸との塩はその製造工程において原材料に不純物として混在している金属成分の除去精製が極めて困難であり、また有機アミン類はその製造工程において重金属元素と錯体を生成し易くこれも精製は困難であり、いずれも高度に重金属元素のコンタミを除去したものは得難い。すなわち、エピタキシャルウェーハおよび半導体デバイス等に要求される重金属に対するクリーン度はｐｐｂのレベルであるのに対して、現行使用されている研磨剤には、ｐｐｍのレベルで重金属が混入しており、ポリッシング上がりのウェーハ表面に汚染を生じる危険がある。
【０００８】
【発明が解決しようとする課題】
本発明者等は、シリコンウェーハ等に対する従来のポリッシング加工における上述の問題点に鑑み、鋭意研究を行なった結果、ある特定の第４アンモニウムを使用しこれを特定の弱酸と組み合わせた緩衝液を用いることにより、重金属含有量が少なく、しかもｐＨが安定し高い加工量が得られる研磨用組成物スラリーが得られることを見出し、本発明を完成したものであり、その目的とすることは重金属汚染がなくしかも優れた加工面粗さと高いポリッシング加工速度が得られる研磨用組成物およびそれを用いた研磨方法を提供することにある。
【０００９】
【課題を解決するための手段】
上述の目的は、平均粒径が５〜５００ｎｍの酸化珪素を含有する研磨用組成物であって、該組成物は下記一般式を有する第４アンモニウム水酸化物の水溶液に炭酸ガスを吹き込むか、あるいはホウ酸を添加、混合して得られたｐＨ８〜１１の範囲の緩衝作用を有する水溶液であることを特徴とする研磨用組成物により達成される。
【化２】
0004113288.tif 000002
式中、Ｒ１、Ｒ２、Ｒ３およびＲ４はメチル基、エチル基、プロピル基あるいはブチル基のいずれかである炭素数１２以下の第４アンモニウムである。砥粒としての酸化珪素の濃度が、研磨用組成物中で１ないし３０重量％であることが好ましく、より好ましくは１ないし１５重量％である。また、第４アンモニウムを形成する４つの置換基が、メチル基、エチル基、プロピル基、ブチル基からなるアルキル基のいずれかであることが好ましく、また、研磨用組成物のｐＨが９ないし１１の範囲にあることが好ましい。本発明に示す第４アンモニウムとは、研磨用組成物中で解離している第４アンモニウムイオンとコロイダルシリカ表面に吸着している第４アンモニウムイオンの合計量を示す。
【００１０】
【発明の実施の形態】
本発明において使用するポリッシング加工機とは、ポリッシングパッドを貼付した回転可能な定盤を有し、その上に被加工体たるシリコンウェーハを載置しつつ前記定盤を回転し、加工液たるスラリー状の酸化珪素の微粒子を含む研磨用組成物分散液を定量的に供給してポリッシングを行なうものである。
【００１１】
本発明に用いる研磨用組成物は、砥粒として酸化珪素微粒子のコロイド状のものを分散した液でありその液を構成する緩衝剤は８．７乃至１１．０の範囲の間に設定されたｐＨを安定に保つものであり、その構成はアルカリ成分として炭素数が１分子当たり１２個以下の第４アンモニウムを用い、酸成分としては炭酸あるいはホウ酸よりなる無機酸のうち少なくとも一つを用いることが肝要である。アルカリ成分としての第４アンモニウムは重金属との錯体を作ることがなく、精製が容易である。特に第４アンモニウムを形成する４つの置換基の炭素数の合計が１２個以下であるとその傾向が顕著であり、さらにその各々の置換基がメチル基、エチル基、プロピル基、ブチル基からなるアルキル基からなる群から選ばれた少なくとも一つであることが必要であり、これにより不純物としての重金属の含有量を２０ｐｐｂ以下にまで精製することが可能である。具体的には、テトラメチルアンモニウム、テトラエチルアンモニウム、テトラプロピルアンモニウム等を挙げることができる。このような第４アンモニウムと安定な緩衝溶液の形成に使用する成分としてはホウ酸、炭酸、ケイ酸あるいは燐酸等の無機の酸を使用することができるが、重金属の含有量を極端に少なくするためにはホウ酸あるいは炭酸といった無機の弱酸を用いることが必要である。本発明に示す緩衝溶液とは、以下に示すＡあるいはＢの組成のものであり、その混合物であってもよい。
Ａ：第４アンモニウムイオン（ＮＲ4+：Ｒはメチル基、エチル基、プロピル基、ブチル基）と未解離の硼酸〔Ｂ（ＯＨ）3〕と硼酸イオン〔Ｂ（ＯＨ）4−〕の組み合わせ。
Ｂ：第４アンモニウムイオン（ＮＲ4+）と炭酸イオン（ＣＯ32−）および炭酸水素イオン（ＨＣＯ3−）の組み合わせ。
【００１２】
本発明に用いる研磨用組成物に含まれる酸化珪素砥粒は平均粒子径が５〜５００ｎｍのものが使用できる。平均粒子径がこれより細かいと十分な加工力を発揮することができずまた、これを超えると仕上がり面粗さが十分でなく、所期の目的の面を得ることができない。砥粒としての酸化珪素微粒子の濃度は、ポリッシング加工時において１〜３０重量％、好ましくは１〜１５重量％である。濃度が１重量％以下であると相対的にポリッシング加工速度は低下し、また濃度が上がれば相対的に加工速度は上がってくるが、約１５重量％を越えるあたりでその値はその条件でのピーク値に達する。また、加工に伴う加工屑は、循環使用に伴い液中に残存し、液中濃度を高めてゆく。砥粒濃度が最初から３１重量％以上であると、それ以上は濃度を高くした意味がなくなる。砥粒濃度が最初から高濃度であると、リサイクル液の濃度が上がり粘性も上昇し、スラリーとしての安定性を欠くようになる。これらの酸化珪素微粒子は、二次凝集していても良い。
【００１３】
本発明において使用される酸化珪素微粒子は、例えば水ガラス法、エチルシリケート法あるいはアルコキシド法等さまざまな方法で製造されたものが使用され特に限定を受けるものではないが、特に好ましくはアルコキシド法で製造されたコロイダルシリカ及び酸水素炎法等で製造されたヒュームドシリカを用いることが好ましい。この方法で製造された酸化珪素微粒子はニッケル、銅、鉄の含有量を低いレベルに精製できるため本発明の研磨用組成物には好適である。
【００１４】
本発明に用いる研磨用組成物はｐＨが８ないし１１の間で使用されることが必要であり、好ましくは９ないし１１の範囲である。ｐＨが低くなり中性に近くなるにつれ、加工速度は低下して行く傾向にあり、８以下になると加工速度は著しく低下し実用範囲から逸脱する。また、ｐＨが１１以上になると、シリカゾルが凝集を始めるため研磨組成物の安定性が低下し、仕上げ面粗さが粗くなったり異常条痕が発生したりし、また、一定の加工速度を得ることができない。
【００１５】
本発明に用いる研磨用組成物は、２５℃における導電率が酸化珪素微粒子１重量％あたり２０ｍｓ／ｍ以上であると仕上げ面粗さを阻害することなく加工速度を向上することができる。導電率を高くするには、緩衝溶液のアルカリ成分と酸成分の濃度を上げればよいが、また塩類を添加してもよい。塩類を添加する方法に用いる塩類は、酸と塩基の組み合わせによって行われその種類については特に限定を受けるものではないが、重金属の含有量を低レベルに抑えた精製品を使用する。本発明研磨用組成物を改良するため、または、研磨物の加工面の品質を向上させるため、界面活性剤、分散剤、沈降防止剤などを併用することができる。本発明の研磨用組成物は水溶液としているが、水溶性有機溶剤を添加しても構わない。本発明の研磨用組成物は研磨時にコロイダルシリカおよび研磨用組成物処方となる添加剤と水とを混合して調整してもよい。
【００１６】
〔実施例、比較例〕以下実施例および比較例に従い、本発明を具体的に説明するが特に限定を受けるものではない。
〔研磨用組成物の調製〕本実施例、実施例において用いられる研磨用組成物は以下のようにして製造した。使用した高純度酸化珪素微粒子スラリーはヒュームドシリカであり、これを純水に分散して作製した。平均二次粒子径は１８０ｎｍであった。この高純度シリカスラリーを所定濃度になるよう分取し、純水１０００ｇを添加の後、撹拌しながら、緩衝溶液、塩類を添加し純水で３０００ｇとした。
〔緩衝溶液の調製〕第４アンモニウムと炭酸、ホウ酸により形成されるｐＨの緩衝溶液はそれぞれ次の方法で作製した。
第４アンモニウムと炭酸の緩衝溶液
濃度１０重量％の水酸化第４アンモニウム水溶液に炭酸ガスを吹き込み作製した。吹き込み終了後、中和滴定で炭酸ガスの濃度を測定し、その結果をもとに、所定の緩衝溶液処方になるよう水酸化第４アンモニウム水溶液を加え調整した。
第４アンモニウムとホウ酸の緩衝溶液
濃度１０重量％の水酸化第４アンモニウム水溶液にホウ酸を加え作製した。ホウ酸はあらかじめイオン交換等で精製したものを用いた。
〔ポリッシング加工条件〕ポリッシング加工は以下の方法で行い鏡面ウェーハを得た。
加工装置：スピードファム株式会社製、ＳＨ−２４型定盤回転数：７０ＲＰＭ
プレッシャープレート回転数：５０ＲＰＭ
研磨布：ＳＵＢＡ４００（ロデールニッタ社製）
面圧力：４００ｇ／ｃｍ2
研磨組成物流量：８０ｍＬ／分
研磨加工時間：１０分
加工用試料：プレポリッシング後の４インチのシリコンウエーハ
〔測定および評価方法〕研磨速度は、研磨前後のシリコンウエーハの重量差より求めた。研磨組成物のｐＨはｐＨメーターを用い測定した。測定にあたっては、ｐＨ６．８６と９．１８のｐＨ標準溶液であらかじめｐＨ電極の校正を行った後測定した。導電率は導電率計にて測定した。加工面の評価は、集光灯下で肉眼にてヘイズ及びピットの状態を観察した。研磨組成物中の不純物はＩＣＰ発光分光分析法にて測定した。
【００１７】
実施例１、比較例１
表１に示す処方の緩衝溶液、塩類を添加し研磨組成物を作製した。実験番号１および２が本発明の実施例、実験番号３および４が比較例である。研磨組成物を循環しつつ前述の方法にて加工を行ない加工速度、ｐＨの変化、加工面の表面状態を比較した。その結果を表２に示す。
なお、表においてＴＭＡＯＨは水酸化テトラメチルアンモニウムの略、ＴＭＡＨＣＯ3は炭酸水素テトラメチルアンモニウムの略である。
【００１８】
【表１】
0004113288.tif 000003
【００１９】
【表２】
0004113288.tif 000004
【００２０】
実験番号１及び２は、高純度研磨用組成物の実施例であり、循環研磨を行っても研磨速度の変化はほとんどなかった。ｐＨの変化も比較例１及び比較例２に比べて少ない結果となった。比較例１の市販研磨剤の希釈品は不純物としての鉄分の含有量が極めて多かった。
【００２１】
実施例２、比較例２
表３に示す処方の緩衝溶液、塩類を添加し研磨組成物を作製した。実験番号５〜１６が本発明の実施例であり酸化珪素微粒子としてはヒュームドシリカを用いており、実験番号１７〜２４は比較例であって添加物の他に酸化珪素微粒子の種類も変えてある。研磨組成物を循環しつつ前述の方法にて加工を行ない加工速度、ｐＨの変化、加工面の表面状態を比較した。その結果を表４に示す。
【００２２】
【表３】
0004113288.tif 000005
【００２３】
【表４】
0004113288.tif 000006
【００２４】
実験番号５〜１６は、高純度研磨用組成物の実施例であり、研磨加工速度も速く表面状態も良好であり、重金属の含有量も少なかった。また、実験番号１７、２１はｐＨが低い比較例であり加工速度が十分でない。さらに、実験番号１８、１９、２０、２２、２３の研磨用組成物は重金属、特に鉄分の含有量が著しく多く重金属汚染を生じる可能性が高いものであった。
【００２５】
【発明の効果】
以上の説明で示される通り、本発明の研磨組成物を用いることにより、シリコンウエーハ、半導体デバイス基板を研磨表面の品質を落とさず、安定に高速研磨する事が出来るようになった。更に加えるに、従来対応が極めて不十分であった加工後のウェーハの重金属汚染を極端に低くすることができ、特に金属汚染を嫌うエピタキシャルウェーハ用のものの加工としては、信頼度高く使用できるものであり今後主流となるエピタキシャルウェーハの持つ問題点を解決し、その生産性を十分に工場生産レベルにまで引き上げることができるようになった。
本発明の研磨用組成物は、装置としては一般に良く使用される平面定盤を有する片面または両面のポリッシング加工装置に使用できる他、シリコンウエーハのエッジポリッシング装置にも応用が可能である。たとえば、スピードファム（株）社製ＳＨ−２４型、ＦＡＭ−５９ＳＰＡＷ型、ＥＰ−２００IV型などである。これらポリッシング装置に本発明の研磨組成物を用いることによりシリコンウエーハ、半導体デバイス基板を研磨表面の品質を落とさず、安定に高速研磨する事が出来る。